(57)【要約】【課題】優れた機械的物性を膜全体で均一に具現することができる分離膜およびその製造方法を提供する。【解決手段】重量平均分子量（Ｍｗ）が２５０，０００〜４５０，０００であり、分子量分布（Ｍｗ／Ｍｎ）が３〜７であるポリオレフィンを含むマトリックスと；前記マトリックス中で架橋されたシラン変性ポリオレフィンと；を含む分離膜およびその製造方法。【選択図】なし【特許請求の範囲】
【請求項１】
重量平均分子量（Ｍｗ）が２５０，０００〜４５０，０００であり、分子量分布（Ｍｗ／Ｍｎ）が３〜７であるポリオレフィンを含むマトリックスと；
前記マトリックス中で架橋されたシラン変性ポリオレフィンと；を含む分離膜。
【請求項２】
前記ポリオレフィンは、ポリエチレン、ポリプロピレン、エチレン−ビニルアセテート共重合体、エチレン−ブチルアクリレート共重合体、エチレン−エチルアクリレート共重合体およびこれらのうち２以上の組合せまたは共重合体からなる群より選択される少なくとも一つである、請求項１に記載の分離膜。
【請求項３】
前記分離膜中の前記シラン変性ポリオレフィンの含有量は、０．５〜３０質量％である、請求項１または２に記載の分離膜。
【請求項４】
前記シラン変性ポリオレフィン中のポリオレフィンおよびシランの含有量比は、前記ポリオレフィン１００質量部に対して１〜１０質量部である、請求項１〜３のいずれか１項に記載の分離膜。
【請求項５】
前記シランは、アルコキシ基を含有するビニルシランである、請求項１〜４のいずれか１項に記載の分離膜。
【請求項６】
前記アルコキシ基を含有するビニルシランは、トリメトキシビニルシラン、トリエトキシビニルシラン、トリアセトキシビニルシランおよびこれらのうち２以上の組合せからなる群より選択される少なくとも一つである、請求項５に記載の分離膜。
【請求項７】
前記分離膜は、下記（ｉ）〜（ｉｘ）の物性のうち少なくとも一つを満たす、請求項１〜５のいずれか１項に記載の分離膜：
（ｉ）通気度が５０〜３００ｓｅｃ／１００ｍｌ；
（ｉｉ）穿孔強度が１５〜６５ｇｆ／μｍ；
（ｉｉｉ）縦方向（ＭＤ）引張強度が５００〜３，０００ｋｇｆ／ｃｍ２；
（ｉｖ）横方向（ＴＤ）引張強度が５００〜２，５００ｋｇｆ／ｃｍ２；
（ｖ）縦方向（ＭＤ）引張伸び率が４０％以上；
（ｖｉ）横方向（ＴＤ）引張伸び率が４０％以上；
（ｖｉｉ）１２０℃で縦方向（ＭＤ）が熱収縮率２０％以下；
（ｖｉｉｉ）１２０℃で横方向（ＴＤ）が熱収縮率２０％以下；
（ｉｘ）メルトダウン温度が１７０〜２５０℃。
【請求項８】
（ａ）重量平均分子量（Ｍｗ）が２５０，０００〜４５０，０００であり、分子量分布（Ｍｗ／Ｍｎ）が３〜７であるポリオレフィン、シラン変性ポリオレフィン、および気孔形成剤を含む組成物を押出機に投入し、シート状に成形および延伸する段階と；
（ｂ）前記延伸したシートから前記気孔形成剤を抽出して、多孔膜を製造する段階と；
（ｃ）前記多孔膜に含まれたシラン変性ポリオレフィンを架橋させる段階と；を含む分離膜の製造方法。
【請求項９】
前記ポリオレフィンは、ポリエチレン、ポリプロピレン、エチレン−ビニルアセテート共重合体、エチレン−ブチルアクリレート共重合体、エチレン−エチルアクリレート共重合体、およびこれらのうち２以上の組合せまたは共重合体からなる群より選択される少なくとも一つである、請求項８に記載の分離膜の製造方法。
【請求項１０】
前記組成物は、前記ポリオレフィン２０〜４０質量％、前記シラン変性ポリオレフィン０．５〜３０質量％、および前記気孔形成剤４０〜７５質量％を含む、請求項８または９に記載の分離膜の製造方法。
【請求項１１】
前記シランは、アルコキシ基を含有するビニルシランである、請求項８〜１０のいずれか１項に記載の分離膜の製造方法。
【請求項１２】
前記アルコキシ基を含有するビニルシランは、トリメトキシビニルシラン、トリエトキシビニルシラン、トリアセトキシビニルシランおよびこれらのうち２以上の組合せからなる群より選択される少なくとも一つである、請求項１１に記載の分離膜の製造方法。
【請求項１３】
前記気孔形成剤は、パラフィンオイル、パラフィンワックス、鉱油、固体パラフィン、大豆油、菜種油、パーム油、ヤシ油、ジ−２−エチルヘキシルフタレート、ジブチルフタレート、ジイソノニルフタレート、ジイソデシルフタレート、ビス（２−プロピルヘプチル）フタレート、ナフテンオイルおよびこれらのうち２以上の組合せからなる群より選択される少なくとも一つである、請求項８〜１２のいずれか１項に記載の分離膜の製造方法。
【請求項１４】
前記組成物は、架橋触媒をさらに含む、請求項８〜１３のいずれか１項に記載の分離膜の製造方法。
【請求項１５】
前記架橋触媒を前記気孔形成剤と予め混合して、前記押出機のサイドインジェクターを介して投入する、請求項１４に記載の分離膜の製造方法。
【請求項１６】
前記組成物中の前記架橋触媒の含有量は、０．０１〜５質量％である、請求項１４または１５に記載の分離膜の製造方法。
【請求項１７】
前記（ｃ）段階において、前記多孔膜を沸点が１００℃以上の溶液が添加された架橋槽に投入し、連続的に通過させることを含む、請求項８〜１６のいずれか１項に記載の分離膜の製造方法。
【請求項１８】
前記溶液は、水、エチレングリコール、ジエチレングリコール、プロピレングリコールおよびこれらのうち２以上の組合せからなる群より選択される少なくとも一つを含む、請求項１７に記載の分離膜の製造方法。
【請求項１９】
前記（ｃ）段階は、１２０℃以上の温度で行われる、請求項１７または１８に記載の分離膜の製造方法。
【請求項２０】
前記溶液は、架橋触媒をさらに含む、請求項１８または１９に記載の分離膜の製造方法。
【請求項２１】
前記溶液中の架橋触媒の含有量は、０．０１〜１０質量％である、請求項２０に記載の分離膜の製造方法。
【発明の詳細な説明】
【技術分野】
【０００１】
本発明は、分離膜およびその製造方法に関し、詳細には、高出力で大容量のリチウムイオン電池に好適に用いられる分離膜およびその製造方法に関する。
【背景技術】
【０００２】
リチウム二次電池は、スマートフォン、ノートパソコン、タブレットパソコン等、小型化、軽量化が要求される各種電気製品の電源に広く用いられており、スマートグリッドや、電気自動車用の大型バッテリーに至るまでその適用分野が拡大するに伴い、容量が大きく、寿命が長く、安定性が高いリチウム二次電池の開発が要求されている。
【０００３】
このような目的を達成するために、微細気孔が形成された分離膜を使用する場合、正極と負極とを分離させて内部短絡を防止することができ、充放電過程でリチウムイオンの移動を円滑にすることができる。その中でも、ポリエチレン等のポリオレフィンを使用する場合、熱誘導相分離（Ｔｈｅｒｍａｌｌｙ  Ｉｎｄｕｃｅｄ  Ｐｈａｓｅ  Ｓｅｐａｒａｔｉｏｎ）を用いた気孔形成が有利であり、経済的であり、分離膜に必要な物性を充足することができる。したがって、ポリオレフィンを使用した微細多孔性の分離膜に関する研究開発が活発に行われている。
【０００４】
しかしながら、溶融点が１３５℃程度と低いポリエチレンを使用した分離膜は、電池の発熱により溶融点以上の高温で収縮変形が起こり得る。このような変形によって短絡が発生すると、電池の熱暴走現象を起こすので、発火等の安全上問題点が発生し得る。このような問題点を解決するために、ポリオレフィン分離膜を架橋させて耐熱性を向上させる方法が提示されている。
【０００５】
特許文献１および２は、シラン変性ポリオレフィンを使用して架橋分離膜を製造することによって耐熱性を向上させる発明を開示する。しかしながら、製造された分離膜の物性は厚さ２５μｍ、通気度９００ｓｅｃ／１００ｍｌ、穿孔強度２００ｇｆのレべルである。これは、現在商用化されている分離膜の物性レベルである厚さ１２μｍ以下、通気度１５０ｓｅｃ／１００ｍｌ以下、穿孔強度２５０ｇｆ以上に比べてきわめて劣るため、実質的な商用化が不可能である。
【０００６】
特許文献３は、重量平均分子量が５０万以上の超高分子量ポリエチレンをシラン変性ポリオレフィンと混合して分離膜を製造する方法を開示する。しかしながら、前記超高分子量ポリエチレンは、前記シラン変性ポリオレフィンとの分散性が不良であるという問題がある。これに伴い、製造された分離膜の偏差が発生して廃棄率が高く、一部の領域にシラン架橋性ポリオレフィンが偏っているので、均一な物性の分離膜を収得することができない。
【先行技術文献】
【特許文献】
【０００７】
【特許文献１】特開平１１−１４４７００号公報
【特許文献２】特開平１１−１７２０３６号公報
【特許文献３】特許第４５８３５３２号公報
【発明の概要】
【発明が解決しようとする課題】
【０００８】
本発明は、前述した従来技術の問題点を解決するためのものであり、本発明の目的は、優れた機械的物性を膜全体で均一に具現することができる分離膜およびその製造方法を提供することにある。
【０００９】
本発明の他の目的は、アルコキシビニルシラン等の溶出により気孔形成剤が廃棄されて製造コストが上昇する問題を解決できる分離膜およびその製造方法を提供することにある。
【課題を解決するための手段】
【００１０】
本発明の一態様は、重量平均分子量（Ｍｗ）が２５０，０００〜４５０，０００であり、分子量分布（Ｍｗ／Ｍｎ）が３〜７であるポリオレフィンを含むマトリックスと；前記マトリックス中で架橋されたシラン変性ポリオレフィンと；を含む分離膜を提供する。
【００１１】
一実施例において、前記ポリオレフィンは、ポリエチレン、ポリプロピレン、エチレン−ビニルアセテート共重合体、エチレン−ブチルアクリレート共重合体、エチレン−エチルアクリレート共重合体、およびこれらのうち２以上の組合せまたは共重合体からなる群より選択される少なくとも一つであってもよい。
【００１２】
一実施例において、前記分離膜中の前記シラン変性ポリオレフィンの含有量は、０．５〜３０質量％であってもよい。
【００１３】
一実施例において、前記シラン変性ポリオレフィン中のポリオレフィンおよびシランの含有量比は、ポリオレフィン１００質量部に対して１〜１０質量部であってもよい。
【００１４】
一実施例において、前記シランは、アルコキシ基を含有するビニルシランであってもよい。
【００１５】
一実施例において、前記アルコキシ基を含有するビニルシランは、トリメトキシビニルシラン、トリエトキシビニルシラン、トリアセトキシビニルシランおよびこれらのうち２以上の組合せからなる群より選択される少なくとも一つであってもよい。
【００１６】
一実施例において、前記分離膜は、下記（ｉ）〜（ｉｘ）の物性のうち一つ以上を満たすことができる。
【００１７】
（ｉ）通気度が５０〜３００ｓｅｃ／１００ｍｌ；（ｉｉ）穿孔強度が１５〜６５ｇｆ／μｍ；（ｉｉｉ）縦方向（ＭＤ）引張強度が５００〜３，０００ｋｇｆ／ｃｍ２；（ｉｖ）横方向（ＴＤ）引張強度が５００〜２，５００ｋｇｆ／ｃｍ２；（ｖ）縦方向（ＭＤ）引張伸び率が４０％以上；（ｖｉ）横方向（ＴＤ）引張伸び率が４０％以上；（ｖｉｉ）１２０℃で縦方向（ＭＤ）熱収縮率が２０％以下；（ｖｉｉｉ）１２０℃で横方向（ＴＤ）熱収縮率が２０％以下；（ｉｘ）メルトダウン温度が１７０〜２５０℃。
【００１８】
本発明の他の一態様は、（ａ）重量平均分子量（Ｍｗ）が２５０，０００〜４５０，０００であり、分子量分布（Ｍｗ／Ｍｎ）が３〜７であるポリオレフィン、シラン変性ポリオレフィン、および気孔形成剤を含む組成物を押出機に投入し、シート状に成形および延伸する段階と；（ｂ）前記延伸されたシートから前記気孔形成剤を抽出して、多孔膜を製造する段階と；（ｃ）前記多孔膜に含まれたシラン変性ポリオレフィンを架橋させる段階と；を含む分離膜の製造方法を提供する。
【００１９】
一実施例において、前記ポリオレフィンは、ポリエチレン、ポリプロピレン、エチレン−ビニルアセテート共重合体、エチレン−ブチルアクリレート共重合体、エチレン−エチルアクリレート共重合体、およびこれらのうち２以上の組合せまたは共重合体からなる群より選択される少なくとも一つであってもよい。
【００２０】
一実施例において、前記組成物は、前記ポリオレフィン２０〜４０質量％、前記シラン変性ポリオレフィン０．５〜３０質量％、および前記気孔形成剤４０〜７５質量％を含むことができる。
【００２１】
一実施例において、前記シランは、アルコキシ基を含有するビニルシランであってもよい。
【００２２】
一実施例において、前記アルコキシ基を含有するビニルシランは、トリメトキシビニルシラン、トリエトキシビニルシラン、トリアセトキシビニルシラン、およびこれらのうち２以上の組合せからなる群より選択される少なくとも一つであってもよい。
【００２３】
一実施例において、前記気孔形成剤は、パラフィンオイル、パラフィンワックス、鉱油、固体パラフィン、大豆油、菜種油、パーム油、ヤシ油、ジ−２−エチルヘキシルフタレート、ジブチルフタレート、ジイソノニルフタレート、ジイソデシルフタレート、ビス（２−プロピルヘプチル）フタレート、ナフテンオイルおよびこれらのうち２以上の組合せからなる群より選択される少なくとも一つであってもよい。
【００２４】
一実施例において、前記組成物は、架橋触媒をさらに含むことができる。
【００２５】
一実施例において、前記架橋触媒を気孔形成剤と予め混合して、前記押出機のサイドインジェクターを介して投入することができる。
【００２６】
一実施例において、前記組成物中の前記架橋触媒の含有量は、０．０１〜５質量％であってもよい。
【００２７】
一実施例において、前記（ｃ）段階において、前記多孔膜を沸点が１００℃以上の溶液が添加された架橋槽に投入し、連続的に通過させることを含むことができる。
【００２８】
一実施例において、前記溶液は、水、エチレングリコール、ジエチレングリコール、プロピレングリコールおよびこれらのうち２以上の組合せからなる群より選択される少なくとも一つを含むことができる。
【００２９】
一実施例において、前記（ｃ）段階は、１２０℃以上の温度で行われ得る。
【００３０】
一実施例において、前記溶液は、架橋触媒をさらに含むことができる。
【００３１】
一実施例において、前記溶液中の架橋触媒の含有量は、０．０１〜１０質量％であってもよい。
【発明の効果】
【００３２】
本発明の一態様による分離膜およびその製造方法は、シラン変性されたポリオレフィンを所定の範囲の重量平均分子量および分子量分布を有するポリオレフィンと所定の比率で混合して使用して、優れた機械的物性を膜全体で均一に具現することができる。
【００３３】
本発明の一態様による分離膜の製造方法は、シラン変性されたポリオレフィンを使用してアルコキシビニルシランの溶出と廃棄とによる製造コストの上昇問題を解決することができる。これに伴い、生産性と経済性とを最大化することができる。
【００３４】
本発明の効果は、上記した効果に限定されるものではなく、本発明の詳細な説明または特許請求の範囲に記載された発明の構成から推論可能なすべての効果を含むものと理解すべきである。
【発明を実施するための形態】
【００３５】
以下では、本発明をより具体的に説明することにする。しかしながら、本発明は、様々な異なる形態で具現され得、したがって、ここで説明する実施形態に限定されるわけではない。
【００３６】
明細書全体で、任意の部分が他の部分と「連結」されているというとき、これは、「直接的に連結」されている場合だけでなく、その中間に他の部材を介して「間接的に連結」されている場合も含む。また、任意の部分が或る構成要素を「含む」というとき、これは、特に反対の記載がない限り、他の構成要素を除外するわけでなく、他の構成要素をさらに具備できることを意味する。
【００３７】
（分離膜）
本発明の一態様は、重量平均分子量（Ｍｗ）が２５０，０００〜４５０，０００であり、分子量分布（Ｄｉｓｔｒｉｂｕｔｉｏｎ  ｏｆ  ｍｏｌｅｃｕｌａｒ  ｗｅｉｇｈｔ，Ｍｗ／Ｍｎ）が３〜７であるポリオレフィンを含むマトリックスと；前記マトリックス中で架橋されたシラン変性ポリオレフィンと；を含む分離膜を提供する。
【００３８】
分離膜においてシラン変性ポリオレフィンは、マトリックス中で架橋されて、マトリックスを堅固に支持および固定させることによって、分離膜の機械的物性を向上させることができる。本明細書に使用される用語「マトリックス」は、２種以上の成分を含む分離膜において連続相を構成する成分を意味する。すなわち、本実施形態に係る分離膜において、重量平均分子量（Ｍｗ）が２５０，０００〜４５０，０００であり、分子量分布（Ｍｗ／Ｍｎ）が３〜７であるポリオレフィンが連続相で存在し、その内部で架橋されたシラン変性ポリオレフィンが不連続相で存在し得る。
【００３９】
従来、ポリオレフィンおよびシラン系化合物を含む分離膜の製造工程は、気孔形成剤の抽出以前のベースシート上にシラン系化合物を塗布した後、グラフトさせることを含んでいた。また、ポリオレフィンおよびシラン系化合物を先に混合して、これをグラフトさせ、ベースシートを製造して、架橋された分離膜を製造する方法が試みられた。しかし、この場合、商用の分離膜の物性レベルは満たすが、シラン系化合物がポリオレフィン以外にも他の組成物とグラフトされ、このような組成物を工程ごとに廃棄するようになり、製造コストが急激に上昇するという問題があった。
【００４０】
本発明の一実施形態においてシラン変性ポリオレフィンの架橋は、押出、延伸、抽出等を含む一連の工程後に行われる。したがって、多孔膜内部のシラン変性ポリオレフィンの分布を均一に調節して、架橋されたシラン変性ポリオレフィンが分離膜中に均一に分布するように調節する必要がある。シラン変性ポリオレフィンの架橋反応が分離膜のうち一部の領域に偏って起こる場合、必要なレベルの機械的物性を具現することができない。特に、分離膜の機械的物性の領域別の偏差が大きくなって、製品の信頼性、再現性が顕著に低下し得る。
【００４１】
本発明の一実施形態によれば、マトリックスを構成するポリオレフィンの分子量および分子量分布を一定範囲に調節することによって、ポリオレフィンとシラン変性ポリオレフィンとが押出機内で混練される過程で、シラン変性ポリオレフィンをポリオレフィンの内部に均一に分散させることができる。
【００４２】
ポリオレフィンの重量平均分子量（Ｍｗ）は、２５０，０００〜４５０，０００である。ポリオレフィンの重量平均分子量が２５０，０００未満であれば、溶融粘度が過度に低くなって、シラン変性ポリオレフィンの分散性が極度に低下し得る。また、場合によってポリオレフィンおよびシラン変性ポリオレフィンの間に相分離または層分離が発生し得る。ポリオレフィンの重量平均分子量が４５０，０００超であれば、溶融粘度が高くなって、加工性が低下するので、溶融混練時に不均一な混練を引き起こすことがある。
【００４３】
前記ポリオレフィンの分子量分布（Ｍｗ／Ｍｎ）は、３〜７であってもよい。前記ポリオレフィンの分子量分布が３未満であれば、シラン変性ポリオレフィンおよび気孔形成剤との分散性が低下するので、製造された分離膜の均一性が低下する場合がある。前記ポリオレフィンの分子量分布が７超であれば、最終的に得られる分離膜の機械的強度が低下し得る。
【００４４】
前記ポリオレフィンは、ポリエチレン、ポリプロピレン、エチレン−ビニルアセテート共重合体、エチレン−ブチルアクリレート共重合体、エチレン−エチルアクリレート共重合体およびこれらのうち２以上の組合せまたは共重合体からなる群より選択される少なくとも一つであってもよく、好ましくはポリエチレンであってもよいが、これに限定されるものではない。
【００４５】
前記分離膜のうち前記シラン変性ポリオレフィンの含有量は、０．５〜３０質量％であってもよい。前記分離膜のうち前記シラン変性ポリオレフィンの含量が０．５質量％未満であれば、シラン架橋反応が阻害されるので、必要なレベルの機械的物性を具現しにくい場合がある。前記シラン変性ポリオレフィンの含有量が３０質量％超であれば、商用の分離膜に必要な物性の具現が難しい場合がある。
【００４６】
シラン変性ポリオレフィンは、ポリオレフィンにシランがグラフトされたものであってもよい。前記シラン変性ポリオレフィンのうちポリオレフィンおよびシランの含有量比は、ポリオレフィン部分を１００質量部に対してシランが１〜１０質量部であってもよい。シランの含有量が１質量部未満であれば、シランの架橋反応が阻害される場合がある。前記シランの含有量が１０質量部超であれば、分離膜の機械的物性が必要なレベルに収束するので、経済性、生産性の側面で不利になり得る。
【００４７】
上記シランは、アルコキシ基を含有するビニルシランであってもよい。例えば、アルコキシ基を含有するビニルシランは、トリメトキシビニルシラン、トリエトキシビニルシラン、トリアセトキシビニルシラン、およびこれらのうち２以上の組合せからなる群より選択される少なくとも一つであってもよく、より好ましくはトリメトキシビニルシランであってもよいが、これらに限定されるものではない。
【００４８】
上記のように、分子量が所定の範囲に調節されたポリオレフィン系マトリックス中に所定量のシラン変性ポリオレフィンが架橋された構造の分離膜は、下記（ｉ）〜（ｉｘ）の物性のうち一つ以上を満たすことができる。（ｉ）通気度が５０〜３００ｓｅｃ／１００ｍｌ、好ましくは１２５〜３００ｓｅｃ／１００ｍｌ；（ｉｉ）穿孔強度が１５〜６５ｇｆ／μｍ、好ましくは２１．５〜６５ｇｆ／μｍ；（ｉｉｉ）縦方向（ＭＤ）引張強度が５００〜３，０００ｋｇｆ／ｃｍ２、好ましくは７００〜２，０００ｋｇｆ／ｃｍ２；（ｉｖ）横方向（ＴＤ）引張強度が５００〜２，５００ｋｇｆ／ｃｍ２、好ましくは７００〜２，０００ｋｇｆ／ｃｍ２；（ｖ）縦方向（ＭＤ）引張伸び率が４０％以上、好ましくは４０〜８０％；（ｖｉ）横方向（ＴＤ）引張伸び率が４０％以上、好ましくは４０〜５５％；（ｖｉｉ）１２０℃で縦方向（ＭＤ）熱収縮率が２０％以下、好ましくは１０％以下；（ｖｉｉｉ）１２０℃で横方向（ＴＤ）熱収縮率が２０％以下、好ましくは１５％以下；（ｉｘ）メルトダウン温度が１７０〜２５０℃、好ましくは２００〜２５０℃、さらに好ましくは２２５〜２５０℃。前記の物性を満たす分離膜は、リチウムイオン電池用分離膜、特に、電気自動車用の高出力、大容量リチウムイオン電池に用いられる分離膜として使用することができる。
【００４９】
これら特性は、実施例に記載された方法により測定できる。
【００５０】
（分離膜の製造方法）
本発明の他の一態様は、（ａ）重量平均分子量（Ｍｗ）が２５０，０００〜４５０，０００であり、分子量分布（Ｍｗ／Ｍｎ）が３〜７であるポリオレフィン、シラン変性ポリオレフィン、および気孔形成剤を含む組成物を押出機に投入し、シート状に成形および延伸する段階と；（ｂ）前記延伸したシートから前記気孔形成剤を抽出して多孔膜を製造する段階と；（ｃ）前記多孔膜に含まれるシラン変性ポリオレフィンを架橋させる段階と；を含む、分離膜の製造方法を提供する。
【００５１】
前記（ａ）段階では、重量平均分子量（Ｍｗ）が２５０，０００〜４５０，０００であり、分子量分布（Ｍｗ／Ｍｎ）が３〜７であるポリオレフィン、シラン変性ポリオレフィン、および気孔形成剤を含む組成物を押出し、Ｔ−ダイを介して吐出した後、延伸して、ベースシートを製造することができる。
【００５２】
前記ポリオレフィンは、ポリエチレン、ポリプロピレン、エチレン−ビニルアセテート共重合体、エチレン−ブチルアクリレート共重合体、エチレン−エチルアクリレート共重合体およびこれらのうち２以上の組合せまたは共重合体からなる群より選択される少なくとも一つであってもよく、好ましくはポリエチレンであってもよいが、これらに限定されるものではない。
【００５３】
上記の組成物は、ポリオレフィン２０〜４０質量％、シラン変性ポリオレフィン０．５〜３０質量％、および前記気孔形成剤４０〜７５質量％を含むことができる。前記組成物のうち前記シラン変性ポリオレフィンの含量が０．５質量％未満であれば、シラン架橋反応が阻害されるので、必要なレベルの機械的物性を具現しにくい。前記シラン変性ポリオレフィンの含量が３０質量％超であれば、商用分離膜に必要な物性の具現が困難になり得る。
【００５４】
シランは、アルコキシ基を含有するビニルシランであってもよい。例えば、アルコキシ基を含有するビニルシランは、トリメトキシビニルシラン、トリエトキシビニルシラン、トリアセトキシビニルシランおよびこれらのうち２以上の組合せからなる群より選択される少なくとも一つであってもよく、好ましくはトリメトキシビニルシランであってもよいが、これらに限定されるものではない。
【００５５】
前記気孔形成剤は、パラフィンオイル、パラフィンワックス、鉱油、固体パラフィン、大豆油、菜種油、パーム油、ヤシ油、ジ−２−エチルヘキシルフタレート、ジブチルフタレート、ジイソノニルフタレート、ジイソデシルフタレート、ビス（２−プロピルヘプチル）フタレート、ナフテンオイル、およびこれらのうち２以上の組合せからなる群より選択される少なくとも一つであってもよく、好ましくはパラフィンオイルであってもよく、より好ましくは４０℃で動粘度が５０〜１００ｃＳｔであるパラフィンオイルであってもよいが、これらに限定されるものではない。
【００５６】
上記組成物は、架橋触媒をさらに含むことができる。上記組成物が架橋触媒をさらに含む場合、（ｃ）段階での架橋反応を促進させることができる。このような架橋触媒としては、一般的に、スズ、亜鉛、鉄、鉛、コバルト等の金属のカルボン酸塩、有機塩基、無機酸および有機酸を使用することができる。例えば、架橋触媒としては、ジブチルチンジラウレート、ジブチルチンジアセテート、酢酸第一スズ、カプリル酸第一スズ、ナフテン酸亜鉛、カプリル酸亜鉛、ナフテン酸コバルト、エチルアミン、ジブチルアミン、ヘキシルアミン、ピリジン、硫酸、塩酸等の無機酸、トルエンスルホン酸、酢酸、ステアリン酸、マレイン酸等の有機酸等であってもよく、好ましくはジブチルチンジラウレートであってもよいが、これらに限定されるものではない。
【００５７】
架橋触媒は、従来、シラン変性ポリオレフィンの製造時に添加する、または架橋触媒の溶液もしくは分散液を多孔膜に塗布する等の方法で使用された。ただし、このような従来の方法では、架橋触媒をシラン変性ポリオレフィンと共に均一に分散させにくい。前述したように、架橋前に多孔膜に含まれるシラン変性ポリオレフィンを均一に分散させる必要があり、この際、シラン変性ポリオレフィンの架橋反応に関与する架橋触媒も、均一に分散させる必要がある。
【００５８】
これにより、架橋触媒を気孔形成剤と予め混合して、押出機のサイドインジェクターを介して投入することによって、架橋触媒をシラン変性ポリオレフィンと共に均一に分散させて、架橋反応の効率をより高めることができる。
【００５９】
組成物中の架橋触媒の含有量は、０．０１〜５質量％であってもよい。前記架橋触媒の含有量が０．０１質量％未満であれば、架橋反応を必要なレベルに促進させることが困難になる場合がある。架橋触媒の含有量が５質量％超であれば、反応速度が必要なレベルに収束するので、経済性、生産性の側面で不利になり得る。上記（ａ）段階において延伸は、一軸延伸、または二軸延伸（逐次または同時二軸延伸）等の公知となっている方法によって行われ得る。逐次二軸延伸の場合、延伸倍率は、縦方向（ＭＤ）および横方向（ＴＤ）にそれぞれ４〜２０倍であってもよく、それによる面倍率は、１６〜４００倍であってもよい。
【００６０】
上記（ｃ）段階では、多孔膜に含まれるシラン変性ポリオレフィンを架橋させることができる。架橋は、多孔膜を温度および湿度が一定の範囲に調節された恒温恒湿槽に配置して行うことができる。この際、（ｃ）段階は、（ａ）および（ｂ）段階と相互に不連続的であるか、連続的であっても温度を一定レベル以上に上げにくい湿度環境で行われるので、架橋反応に過度な時間がかかる。これにより、（ｃ）段階において、多孔膜を９０℃程度の水槽に通過させることができる。または、多孔膜を沸点が好ましくは１００℃以上、より好ましくは１２０℃以上、さらに好ましくは１５０℃以上の溶液が添加された架橋槽に投入し、連続的に通過させることによって、架橋反応にかかる時間を顕著に短縮させて、生産性を向上させることができる。
【００６１】
具体的には、上記溶液は、沸点が１００℃以上の成分を含むので、架橋反応時に温度条件を好ましくは１００℃以上、より好ましくは１２０℃以上、さらに好ましくは１２０〜１３０℃として架橋反応を促進させることができる。上記成分としては、エチレングリコール、ジエチレングリコール、プロピレングリコールおよびこれらのうち２以上の組合せからなる群より選択される少なくとも一つを使用することができる。このような成分は、吸湿性があるので、成分中に含まれた水分で架橋反応を起こすことができるが、必要に応じて、所定量の水をさらに混合して使用することもできる。
【００６２】
また、上記溶液は、架橋触媒をさらに含むことができ、この場合、所定量の水を混合しなくても、架橋反応を十分に促進させることができる。溶液中の架橋触媒の含有量は、好ましくは０．０１〜１０質量％、より好ましくは０．１〜５質量％であってもよい。架橋触媒の含有量が０．０１質量％未満であれば、架橋反応を必要なレベルに促進させることが困難になる場合がある。架橋触媒の含有量が１０質量％超であれば、反応速度が必要なレベルで収束するので、経済性、生産性の側面で不利になり得る。
【００６３】
架橋槽内部の溶液に含まれる架橋触媒は、組成物に含まれるものと本質的に類似した作用効果を有する。ただし、組成物に含まれる架橋触媒、すなわち、（ａ）段階で押出機のサイドインジェクターを介して投入された架橋触媒は、（ｃ）段階で多孔膜の中心部（中心層）に分布するシラン変性ポリオレフィンを効果的に架橋させることができる。他方で、表面部（スキン層）に分布するシラン変性ポリオレフィンの架橋反応には、積極的に関与し難い。架橋槽内部の溶液に含まれる架橋触媒は、多孔膜が架橋槽を通過するとき、多孔膜の表面部（スキン層）と接触することができる。したがって、多孔膜の表面部（スキン層）に分布するシラン変性ポリオレフィンの架橋反応をさらに促進させることができる。架橋触媒の種類と作用効果については、前述した通りである。
【実施例】
【００６４】
以下、本発明の実施例について詳細に説明することとする。実施例のシラン変性ポリエチレンとしては、ＴＳＣ社製のＳＨ−１００ＸおよびＭＣＰＰ社製のＸＨＥ７４０Ｎをそれぞれ単独でまたは混合して使用し、比較例のシラン変性ポリエチレンとしては、三菱ケミカル株式会社製のリンクロン（登録商標）ＨＦ−７００Ｎを使用した。
【００６５】
（実施例１）
重量平均分子量（Ｍｗ）が３５０，０００であり、分子量分布（Ｍｗ／Ｍｎ）が５である高密度ポリエチレン（Ｈｉｇｈ  ｄｅｎｓｉｔｙ  ｐｏｌｙｅｔｈｙｌｅｎｅ、ＨＤＰＥ）２５質量部、シラン変性ポリエチレン０．５質量部、および４０℃での動粘度が７０ｃＳｔであるパラフィンオイル７０質量部を混合して、二軸押出機（内径５８ｍｍ、Ｌ／Ｄ＝５６、ツインスクリューエクストルーダー）に投入した。この混合物を２００℃、スクリュー回転速度４０ｒｐｍの条件で、二軸押出機から幅が３００ｍｍのＴダイ（Ｔ−ｄｉｅ）で吐出させた。その後、温度が４０℃のキャスティングロールを通過させて、厚さが８００μｍのベースシートを製造した。得られたベースシートを１１０℃のロール延伸機で縦方向（ＭＤ）に６倍延伸し、１２５℃のテンター延伸機で横方向（ＴＤ）に７倍延伸して、延伸フィルムを製造した。延伸フィルムを２５℃のジクロロメタン浸出槽に含浸して、１分間パラフィンオイルを抽出、除去して、多孔膜を製造した。多孔膜を５０℃の条件で乾燥した後、多孔膜をテンター延伸機で１２５℃に加熱し、横方向（ＴＤ）に１．４５倍延伸した。その後、弛緩させて、延伸前に比べて１．２５倍になるように熱固定させた。多孔膜を温度８５℃、相対湿度８５％ＲＨの恒温恒湿槽で７２時間架橋させて、分離膜を製造した。
【００６６】
（実施例２）
重量平均分子量（Ｍｗ）が３５０，０００であり、分子量分布（Ｍｗ／Ｍｎ）が５である高密度ポリエチレン２９．５質量部、シラン変性高密度ポリエチレン０．５質量部、および４０℃での動粘度が７０ｃＳｔであるパラフィンオイル７０質量部を混合して、二軸押出機（内径５８ｍｍ、Ｌ／Ｄ＝５６）に投入した。架橋触媒であるジブチルチンジラウレートをパラフィンオイルのうち一部に予め分散させ、二軸押出機を通過する混合物の総質量を基準として０．５質量％になるように、二軸押出機のサイドインジェクターを介して投入した。この混合物を２００℃、スクリュー回転速度４０ｒｐｍの条件で二軸押出機から幅が３００ｍｍのＴダイで吐出させた。その後、温度が４０℃のキャスティングロールを通過させて、厚さが８００μｍのベースシートを製造した。得られたベースシートを１１０℃のロール延伸機で縦方向（ＭＤ）に６倍延伸し、１２５℃のテンター延伸機で横方向（ＴＤ）に７倍延伸して、延伸フィルムを製造した。前記延伸フィルムを２５℃のジクロロメタン浸出槽に含浸して、１分間パラフィンオイルを抽出、除去して、多孔膜を製造した。多孔膜を５分間５０℃の条件で乾燥した後、多孔膜をテンター延伸機で１２５℃に加熱し、横方向（ＴＤ）に１．４５倍延伸し、１．２５倍に弛緩させた。多孔膜を温度８５℃、相対湿度８５％ＲＨの恒温恒湿槽で７２時間架橋させて、分離膜を製造した。
【００６７】
（実施例３）
重量平均分子量（Ｍｗ）が３５０，０００であり、分子量分布（Ｍｗ／Ｍｎ）が５である高密度ポリエチレンの代わりに、重量平均分子量（Ｍｗ）が２５０，０００であり、分子量分布（Ｍｗ／Ｍｎ）が６である高密度ポリエチレンを用いたことを除いて、実施例１と同様の方法で、分離膜を製造した。
【００６８】
（実施例４）
重量平均分子量（Ｍｗ）が３５０，０００であり、分子量分布（Ｍｗ／Ｍｎ）が５である高密度ポリエチレンの代わりに、重量平均分子量（Ｍｗ）が２５０，０００であり、分子量分布（Ｍｗ／Ｍｎ）が６である高密度ポリエチレンを用いたことを除いて、実施例２と同様の方法で、分離膜を製造した。
【００６９】
（実施例５）
多孔膜を恒温恒湿槽で架橋させずに、架橋槽に投入し、連続式で３０分間通過させて架橋させたことを除いては、実施例１と同様の方法で、分離膜を製造した。架橋槽には、プロピレングリコールを添加した後、１２０℃に加熱した。
【００７０】
（実施例６）
多孔膜を恒温恒湿槽で架橋させずに、架橋槽に投入し、連続式で１０分間通過させて架橋させたことを除いては、実施例１と同様の方法で、分離膜を製造した。架橋槽には、プロピレングリコールおよびジブチルチンジラウレートがそれぞれ９５：５の質量比で混合された溶液を添加した後、１２０℃に加熱した。
【００７１】
（実施例７）
多孔膜を恒温恒湿槽で架橋させずに、架橋槽に投入し、連続式で６０分間通過させて架橋させたことを除いては、実施例１と同様の方法で、分離膜を製造した。架橋槽には、エチレングリコールを添加した後、１２０℃に加熱した。
【００７２】
（実施例８）
多孔膜を恒温恒湿槽で架橋させずに、架橋槽に投入し、連続式で１５分間通過させて架橋させたことを除いては、実施例１と同様の方法で、分離膜を製造した。架橋槽には、エチレングリコールおよびジブチルチンジラウレートがそれぞれ９０：１０の質量比で混合された溶液を添加した後、１２０℃に加熱した。
【００７３】
（実施例９）
重量平均分子量（Ｍｗ）が３５０，０００であり、分子量分布（Ｍｗ／Ｍｎ）が５である高密度ポリエチレン３５質量部、シラン変性ポリエチレン１５質量部、および４０℃での動粘度が７０ｃＳｔであるパラフィンオイル５０質量部を混合して、二軸押出機（内径５８ｍｍ、Ｌ／Ｄ＝５６）に投入した。この混合物を２１０℃、スクリュー回転速度４５ｒｐｍの条件で二軸押出機から幅が３００ｍｍのＴダイ（Ｔ−ｄｉｅ）で吐出させた。その後、温度が４０℃のキャスティングロールを通過させて、厚さが８００μｍのベースシートを製造した。得られたベースシートを１１０℃のロール延伸機で縦方向（ＭＤ）に６倍延伸し、１２５℃のテンター延伸機で横方向（ＴＤ）に７倍延伸して、延伸フィルムを製造した。延伸フィルムを２５℃のジクロロメタン浸出槽に含浸して、１分間パラフィンオイルを抽出、除去して、多孔膜を製造した。多孔膜を５０℃の条件で乾燥した後、多孔膜をテンター延伸機で１２５℃に加熱し、横方向（ＴＤ）に１．４５倍延伸した。その後、弛緩させて、延伸前に比べて１．２５倍になるように熱固定させた。上記多孔膜を温度８５℃、相対湿度８５％ＲＨの恒温恒湿槽で７２時間架橋させて、分離膜を製造した。
【００７４】
（比較例１）
溶融指数０．８ｇ／１０ｍｉｎ、密度０．９５８ｇ／ｃｍ３のシラン変性ポリエチレン４５質量部と４０℃での動粘度が７０ｃＳｔであるパラフィンオイル５５質量部とを混合して、二軸押出機（内径５８ｍｍ、Ｌ／Ｄ＝５６）に投入した。この混合物を１６０℃、スクリュー回転速度４０ｒｐｍの条件で二軸押出機から幅が３００ｍｍのＴダイで吐出させた。その後、温度が４０℃のキャスティングロールを通過させて、厚さが６０μｍのベースシートを製造した。得られたベースシートを温度が１１０℃の延伸機で縦方向（ＭＤ）に３．５倍延伸し、温度が８０℃の延伸機で横方向（ＴＤ）に１．４倍延伸した。ベースシートの両面に濃度３０質量％のジブチルチンジラウレート水分散液を塗布した後、温度が８５℃の温水で１時間シラン架橋反応を進めて、架橋フィルムを製造した。架橋フィルムを２５℃のジクロロメタン浸出槽に含浸して、３０分間パラフィンオイルを抽出、除去した。架橋フィルムを温度が８０℃のオーブンで３０分間乾燥して、架橋分離膜を製造した。
【００７５】
（比較例２）
溶融温度が１３５℃であり、重量平均分子量が３００，０００である高密度ポリエチレン２９質量部、４０℃での動粘度が４０ｃＳｔであるパラフィンオイル６５質量部、トリメトキシビニルシラン２質量部、ジブチルチンジラウレート２質量部、および２，５−ジメチル−２，５−ジ（ｔｅｒｔ−ブチルパーオキシ）ヘキサン２質量部を混合して、二軸押出機内径５８ｍｍ、Ｌ／Ｄ＝５６）に投入した。この混合物を２００℃、スクリュー回転速度３０ｒｐｍの条件で二軸押出機で反応押出させて、シラン変性ポリオレフィン組成物を製造し、幅が３００ｍｍのＴダイで吐出した後、温度が４０℃のキャスティングロールを通過させて、厚さが８００μｍのベースシートを製造した。得られたベースシートを１０８℃のロール延伸機で縦方向（ＭＤ）に５．５倍延伸し、１２３℃のテンター延伸機で横方向（ＴＤ）に５．５倍延伸して、延伸フィルムを製造した。延伸フィルムを２５℃のジクロロメタン浸出槽に含浸して、１０分間パラフィンオイルを抽出、除去して、多孔膜を製造した。多孔膜を１２７℃に熱固定して、多孔性分離膜を製造した。多孔性分離膜を温度８０℃、相対湿度９０％ＲＨの恒温恒湿槽で２４時間架橋させて、架橋分離膜を製造した。
【００７６】
（比較例３）
重量平均分子量が５００，０００である高密度ポリエチレン５質量部、溶融指数が０．５ｇ／１０ｍｉｎであり、密度が０．９４２ｇ／ｃｍ３であるシラン変性ポリエチレン１０質量部、および４０℃での動粘度が６０ｃＳｔであるパラフィンオイル８５質量部を混合して、二軸押出機（内径５８ｍｍ、Ｌ／Ｄ＝５６）に投入した。この混合物を１６０℃、スクリュー回転速度４０ｒｐｍの条件で二軸押出機から幅が３００ｍｍのＴダイで吐出させた。その後、温度が４０℃のキャスティングロールを通過させ、１１５℃で圧延して、厚さが５００μｍのベースシートを製造した。ベースシートの製造過程で一部の不良が発生した場合、廃棄し、正常な外観を有するベースシートを選定して使用した。
【００７７】
前記ベースシートを１１５℃のロール延伸機で縦方向（ＭＤ）に３．５倍延伸し、１１５℃のテンター延伸機で横方向（ＴＤ）に３．５倍延伸して、延伸フィルムを製造した。延伸フィルムを２５℃のジクロロメタン浸出槽に含浸して、１分間パラフィンオイルを抽出、除去して多孔膜を製造した。多孔膜を５分間５０℃の条件で乾燥し、前記フィルムを温度９０℃、相対湿度９５％ＲＨの恒温恒湿槽で２４時間架橋させた。その後、１１０℃で３０分間熱処理して、架橋分離膜を製造した。
【００７８】
（比較例４）
多孔膜を恒温恒湿槽で架橋させずに、沸騰水が添加された架橋槽に投入し、連続式で通過させて架橋させたことを除いては、実施例１と同様の方法で、分離膜を製造した。
【００７９】
（比較例５）
多孔膜を恒温恒湿槽で架橋させずに、８０℃に加熱した温水が添加された架橋槽に投入し、連続式で通過させて架橋させたことを除いては、実施例１と同様の方法で分離膜を製造した。
【００８０】
（実験例１）
本発明で測定した物性に対する試験方法は、下記の通りである。温度に対する別途の言及がない場合、常温（２５℃）で測定した。
【００８１】
−重量平均分子量（ｇ／ｍｏｌ）：ゲル浸透クロマトグラフィー（Ｇｅｌ  ｐｅｒｍｅａｔｉｏｎ  ｃｈｒｏｍａｔｏｇｒａｐｈｙ，ＧＰＣ）を利用してＭａｃｒｏｍｏｌｅｃｕｌｅｓ，Ｖｏｌ．３４，Ｎｏ．１９，ｐｐ．６，８１２〜６，８２０（２００１）に記載された方法に基づいてポリスチレン標準試料を利用して測定した。
【００８２】
−溶融指数（ｇ／１０ｍｉｎ）：１９０℃に設定された溶融指数測定機のシリンダーにオリフィスを投入し、試料を充填した後、シリンダー内部にピストンを入れ、２．１６ｋｇの重りを乗せて荷重を付加した。１０分間で通過した試料の量を測定して、溶融指数を測定した。
【００８３】
−密度（ｇ／ｃｍ３）：ＡＳＴＭ  Ｄ１２３８に基づいて測定した。
【００８４】
−厚さ（μｍ）：微細厚さ測定機を利用して、分離膜試験片の厚さを測定した。
【００８５】
−気孔率（％）：ＡＳＴＭ  Ｆ３１６−０３に基づいて、ＰＭＩ社のキャピラリー・フロー・ポロメーターを使用して、半径が２５ｍｍの分離膜試験片の気孔率を測定した。
【００８６】
−通気度（Ｇｕｒｌｅｙ，ｓｅｃ／１００ｍｌ）：旭精工株式会社製のガーレー測定機（Ｄｅｎｓｏｍｅｔｅｒ）ＥＧＯ２−５モデルを利用して、測定圧力０．０２５ＭＰａで１００ｍｌの空気が直径２９．８ｍｍの分離膜試験片を通過する時間を測定した。
【００８７】
−架橋度（ゲル分率、％）：分離膜試験片１００ｍｇ（Ｗ０）を１，２，４−トリクロロベンゼンに浸漬した後、１３０℃で２時間熱処理した。試験片を分離した後、５０℃で２４時間乾燥し、乾燥した試験片の重量（Ｗ）を測定し、下記計算式を使用して架橋度を計算した。
【００８８】
【数１】
2020031047.tif 000002
【００８９】
−引張強度（ｋｇｆ／ｃｍ２）：引張強度測定機を利用して、サイズが２０×２００ｍｍの分離膜試験片に応力を加えて、試験片の破断が発生するまで加えられた応力を測定した。
【００９０】
−引張伸び率（％）：引張強度測定機を利用して、サイズが２０×２００ｍｍの分離膜試験片に応力を加えて、試験片の破断が発生するまで伸びた最大長さを測定し、下記計算式を使用して引張伸び率を計算した。
【００９１】
【数２】
2020031047.tif 000003
【００９２】
上記計算式で、ｌ１は、伸張前の試験片の横または縦方向の長さであり、ｌ２は、破断直前の試験片の横または縦方向の長さである。
【００９３】
−穿孔強度（ｇｆ）：カトーテック株式会社製の穿孔強度測定機ＫＥＳ−Ｇ５モデルを利用して、サイズが１００×５０ｍｍの分離膜試験片に直径０．５ｍｍのスティック（Ｓｔｉｃｋ）で０．０５ｃｍ／ｓｅｃの速度で力を加えて、試験片が穿孔される時点で加えられた力を測定した。
【００９４】
−メルトダウン温度（℃）：熱機械分析装置（Ｔｈｅｒｍｏｍｅｃｈａｎｉｃａｌ  ａｎａｌｙｓｉｓ、ＴＭＡ）を利用して、分離膜試験片に０．０１Ｎの力を加えた後、５℃／分の速度で昇温させて、試験片の変形程度を測定した。試験片が破断される温度をメルトダウン温度とした。
【００９５】
−熱収縮率（％）：１２０℃のオーブンで１時間、サイズが２００×２００ｍｍの分離膜試験片をＡ４サイズの紙の間に入れて放置した。その後、常温冷却させて、試験片の横方向および縦方向の収縮した長さを測定し、下記計算式を使用して熱収縮率を計算した。
【００９６】
【数３】
2020031047.tif 000004
【００９７】
前記計算式で、ｌ３は、収縮前の試験片の横または縦方向の長さであり、ｌ４は、収縮後の試験片の横または縦方向の長さである。
【００９８】
上記の実施例および比較例によって製造された分離膜の物性を測定し、その結果を下記表１および表２に示す。
【００９９】
【表１】
2020031047.tif 000005
【０１００】
【表２】
2020031047.tif 000006
【０１０１】
（実験例２）
実施例２、比較例１、および比較例２の試験片をジクロロメタン浸出槽で抽出した後、回収されたパラフィンオイルを誘導結合型プラズマ発光分析（Ｉｎｄｕｃｔｉｖｅｌｙ  ｃｏｕｐｌｅｄ  ｐｌａｓｍａ  ａｔｏｍｉｃ  ｅｍｉｓｓｉｏｎ  ｓｐｅｃｔｒｏｓｃｏｐｙ，ＩＣＰ）により分析して、その結果を下記表３に示した。
【０１０２】
【表３】
2020031047.tif 000007
【０１０３】
上記表３を参照すると、シラン変性ポリオレフィンを使用した実施例２および比較例１では、パラフィンオイル１ｋｇ当たりのＳｉ含量が５ｍｇ以下であって、測定誤差以内に該当する。しかしながら、トリメトキシビニルシランを使用した比較例２は、パラフィンオイル１ｋｇ当たり２２０ｍｇのＳｉが検出された。また、比較例２のパラフィンオイルを追加分析した結果、トリメトキシビニルシランのグラフト過程でポリエチレンの他にパラフィンオイルに多数のシランがグラフトされたことを確認することができた。このシラン変性パラフィンオイルは、再生が不可能であるので、全量廃棄した。
【０１０４】
（実験例３）
実施例２〜４および比較例２〜３によって製造された分離膜を、横方向（ＴＤ）に三等分して、各部分から分離膜試験片を取り出して、架橋度、穿孔強度およびメルトダウン温度を測定して、下記表４に示した。下記表４で、Ｌは、一側の分離膜、Ｒは、他側の分離膜、Ｍは、中央側の分離膜の試験片で測定された値を意味する。最大差異は、Ｍ値とＬ値またはＲ値との差異のうち大きい値である。
【０１０５】
【表４】
2020031047.tif 000008
【０１０６】
（実験例４）
実施例および比較例の分離膜の架橋において、架橋時間による分離膜のゲル分率を測定して、架橋方法および条件の違いによる反応速度の違いを評価し、その結果を下記表５に示した。
【０１０７】
【表５】
2020031047.tif 000009
【０１０８】
上記表５を参照すると、プロピレングリコール（沸点：１８８．２℃）が添加された架橋槽で、連続式で架橋反応が行われた実施例５〜６の場合、比較例４に比べて約７０％の架橋度を達成するのにかかる時間が最大１／３以下と短縮された。プロピレングリコールに比べて沸点がさらに高いエチレングリコール（沸点：１９７．３℃）が添加された架橋槽で、連続式で架橋反応が行われた実施例７〜８の場合、比較例５に比べて約６０％の架橋度を達成するのにかかる時間が１／１０以下と短縮された。
【０１０９】
前述した本発明の説明は、例示のためのものであり、本発明の属する技術分野における通常の知識を有する者は、本発明の技術的思想や必須の特徴を変更することなく、他の具体的な形態で容易に変形が可能であることを理解することができる。したがって、以上で記述した実施例は、すべての面において例示的なものであり、限定的でないものと理解しなければならない。例えば、単一型と説明されている各構成要素は、分散して実施されることもでき、同様に分散したものと説明されている構成要素も、結合した形態で実施されることができる。
【０１１０】
本発明の範囲は、後述する特許請求の範囲により示され、特許請求の範囲の意味および範囲そしてその均等概念から導き出されるすべての変更または変形された形態が本発明の範囲に含まれるものと解すべきである。
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
重量平均分子量（Ｍｗ）が２５０，０００〜４５０，０００であり、分子量分布（Ｍｗ／Ｍｎ）が３〜７であるポリオレフィンを含むマトリックスと；
前記マトリックス中で架橋されたシラン変性ポリオレフィンと；を含む分離膜であって、
前記分離膜中の前記シラン変性ポリオレフィンの含有量は、０．５〜３０質量％である、分離膜。
【請求項２】
前記ポリオレフィンは、ポリエチレン、ポリプロピレン、エチレン−ビニルアセテート共重合体、エチレン−ブチルアクリレート共重合体、エチレン−エチルアクリレート共重合体およびこれらのうち２以上の組合せまたは共重合体からなる群より選択される少なくとも一つである、請求項１に記載の分離膜。
【請求項３】
前記シラン変性ポリオレフィン中のポリオレフィンおよびシランの含有量比は、前記ポリオレフィン１００質量部に対して１〜１０質量部である、請求項１または２に記載の分離膜。
【請求項４】
前記シランは、アルコキシ基を含有するビニルシランである、請求項１〜３のいずれか１項に記載の分離膜。
【請求項５】
前記アルコキシ基を含有するビニルシランは、トリメトキシビニルシラン、トリエトキシビニルシラン、トリアセトキシビニルシランおよびこれらのうち２以上の組合せからなる群より選択される少なくとも一つである、請求項４に記載の分離膜。
【請求項６】
前記分離膜は、下記（ｉ）〜（ｉｘ）の物性のうち少なくとも一つを満たす、請求項１〜５のいずれか１項に記載の分離膜：
（ｉ）通気度５０〜３００ｓｅｃ／１００ｍｌ；
（ｉｉ）穿孔強度１５〜６５ｇｆ／μｍ；
（ｉｉｉ）縦方向（ＭＤ）引張強度５００〜３，０００ｋｇｆ／ｃｍ２；
（ｉｖ）横方向（ＴＤ）引張強度５００〜２，５００ｋｇｆ／ｃｍ２；
（ｖ）縦方向（ＭＤ）引張伸び率４０％以上；
（ｖｉ）横方向（ＴＤ）引張伸び率４０％以上；
（ｖｉｉ）１２０℃で縦方向（ＭＤ）熱収縮率２０％以下；
（ｖｉｉｉ）１２０℃で横方向（ＴＤ）熱収縮率２０％以下；
（ｉｘ）メルトダウン温度１７０〜２５０℃。
【請求項７】
（ａ）重量平均分子量（Ｍｗ）が２５０，０００〜４５０，０００であり、分子量分布（Ｍｗ／Ｍｎ）が３〜７であるポリオレフィン２０〜４０質量％、シラン変性ポリオレフィン０．５〜３０質量％、および気孔形成剤４０〜７５質量％を含む組成物を押出機に投入し、シート状に成形および延伸する段階と；
（ｂ）前記延伸したシートから前記気孔形成剤を抽出して、多孔膜を製造する段階と；
（ｃ）前記多孔膜に含まれたシラン変性ポリオレフィンを架橋させる段階と；を含む分離膜の製造方法。
【請求項８】
前記ポリオレフィンは、ポリエチレン、ポリプロピレン、エチレン−ビニルアセテート共重合体、エチレン−ブチルアクリレート共重合体、エチレン−エチルアクリレート共重合体、およびこれらのうち２以上の組合せまたは共重合体からなる群より選択される少なくとも一つである、請求項７に記載の分離膜の製造方法。
【請求項９】
前記シランは、アルコキシ基を含有するビニルシランである、請求項７または８に記載の分離膜の製造方法。
【請求項１０】
前記アルコキシ基を含有するビニルシランは、トリメトキシビニルシラン、トリエトキシビニルシラン、トリアセトキシビニルシランおよびこれらのうち２以上の組合せからなる群より選択される少なくとも一つである、請求項９に記載の分離膜の製造方法。
【請求項１１】
前記気孔形成剤は、パラフィンオイル、パラフィンワックス、鉱油、固体パラフィン、大豆油、菜種油、パーム油、ヤシ油、ジ−２−エチルヘキシルフタレート、ジブチルフタレート、ジイソノニルフタレート、ジイソデシルフタレート、ビス（２−プロピルヘプチル）フタレート、ナフテンオイルおよびこれらのうち２以上の組合せからなる群より選択される少なくとも一つである、請求項７〜１０のいずれか１項に記載の分離膜の製造方法。
【請求項１２】
前記組成物は、架橋触媒をさらに含む、請求項７〜１１のいずれか１項に記載の分離膜の製造方法。
【請求項１３】
前記架橋触媒を前記気孔形成剤と予め混合して、前記押出機のサイドインジェクターを介して投入する、請求項１２に記載の分離膜の製造方法。
【請求項１４】
前記組成物中の前記架橋触媒の含有量は、０．０１〜５質量％である、請求項１２または１３に記載の分離膜の製造方法。
【請求項１５】
前記（ｃ）段階において、前記多孔膜を沸点が１００℃以上の溶液が添加された架橋槽に投入し、連続的に通過させることを含む、請求項７〜１４のいずれか１項に記載の分離膜の製造方法。
【請求項１６】
前記溶液は、水、エチレングリコール、ジエチレングリコール、プロピレングリコールおよびこれらのうち２以上の組合せからなる群より選択される少なくとも一つを含む、請求項１５に記載の分離膜の製造方法。
【請求項１７】
前記（ｃ）段階は、１２０℃以上の温度で行われる、請求項１５または１６に記載の分離膜の製造方法。
【請求項１８】
前記溶液は、架橋触媒をさらに含む、請求項１６または１７に記載の分離膜の製造方法。
【請求項１９】
前記溶液中の架橋触媒の含有量は、０．０１〜１０質量％である、請求項１８に記載の分離膜の製造方法。
【手続補正書】
【提出日】令和2年1月6日(2020.1.6)
【手続補正１】
【補正対象書類名】特許請求の範囲
【補正対象項目名】全文
【補正方法】変更
【補正の内容】
【特許請求の範囲】
【請求項１】
重量平均分子量（Ｍｗ）が２５０，０００〜４５０，０００であり、分子量分布（Ｍｗ／Ｍｎ）が３〜７であるポリオレフィンを含む連続相マトリックスと；
前記マトリックス中で架橋された不連続相シラン変性ポリオレフィンと；を含む分離膜であって、
前記分離膜中の前記シラン変性ポリオレフィンの含有量は、０．５〜３０質量％であり、
前記分離膜は、（ｉｉｉ）縦方向（ＭＤ）引張強度５００〜３，０００ｋｇｆ／ｃｍ２；および（ｉｖ）横方向（ＴＤ）引張強度５００〜２，５００ｋｇｆ／ｃｍ２；の物性を満たす、分離膜。
【請求項２】
前記ポリオレフィンは、ポリエチレン、ポリプロピレン、エチレン−ビニルアセテート共重合体、エチレン−ブチルアクリレート共重合体、エチレン−エチルアクリレート共重合体およびこれらの共重合体からなる群より選択される少なくとも一つである、請求項１に記載の分離膜。
【請求項３】
前記シラン変性ポリオレフィン中のポリオレフィンおよびシランの含有量比は、前記ポリオレフィン１００質量部に対して１〜１０質量部である、請求項１または２に記載の分離膜。
【請求項４】
前記シランは、アルコキシ基を含有するビニルシランである、請求項１〜３のいずれか１項に記載の分離膜。
【請求項５】
前記アルコキシ基を含有するビニルシランは、トリメトキシビニルシラン、トリエトキシビニルシラン、およびトリアセトキシビニルシランからなる群より選択される少なくとも一つである、請求項４に記載の分離膜。
【請求項６】
前記分離膜は、下記（ｖ）〜（ｉｘ）の物性のうち少なくとも一つを満たす、請求項１〜５のいずれか１項に記載の分離膜：
（ｖ）縦方向（ＭＤ）引張伸び率４０％以上；
（ｖｉ）横方向（ＴＤ）引張伸び率４０％以上；
（ｖｉｉ）１２０℃で縦方向（ＭＤ）熱収縮率２０％以下；
（ｖｉｉｉ）１２０℃で横方向（ＴＤ）熱収縮率２０％以下；
（ｉｘ）メルトダウン温度１７０〜２５０℃。
【請求項７】
（ａ）重量平均分子量（Ｍｗ）が２５０，０００〜４５０，０００であり、分子量分布（Ｍｗ／Ｍｎ）が３〜７であるポリオレフィン２０〜４０質量％、シラン変性ポリオレフィン０．５〜３０質量％、および気孔形成剤４０〜７５質量％を含む組成物を押出機に投入し、シート状に成形および二軸延伸する段階と；
（ｂ）前記延伸したシートから前記気孔形成剤を抽出して、多孔膜を製造する段階と；
（ｃ）前記多孔膜に含まれたシラン変性ポリオレフィンを架橋させる段階と；を含む分離膜の製造方法であって、
前記（ｃ）段階の生成物のうち、前記ポリオレフィンと架橋された前記シラン変性ポリオレフィンとは、それぞれ連続相と不連続相とを構成する、分離膜の製造方法。
【請求項８】
前記ポリオレフィンは、ポリエチレン、ポリプロピレン、エチレン−ビニルアセテート共重合体、エチレン−ブチルアクリレート共重合体、エチレン−エチルアクリレート共重合体、およびこれらの共重合体からなる群より選択される少なくとも一つである、請求項７に記載の分離膜の製造方法。
【請求項９】
前記シランは、アルコキシ基を含有するビニルシランである、請求項７または８に記載の分離膜の製造方法。
【請求項１０】
前記アルコキシ基を含有するビニルシランは、トリメトキシビニルシラン、トリエトキシビニルシラン、およびトリアセトキシビニルシランからなる群より選択される少なくとも一つである、請求項９に記載の分離膜の製造方法。
【請求項１１】
前記気孔形成剤は、パラフィンオイル、パラフィンワックス、鉱油、固体パラフィン、大豆油、菜種油、パーム油、ヤシ油、ジ−２−エチルヘキシルフタレート、ジブチルフタレート、ジイソノニルフタレート、ジイソデシルフタレート、ビス（２−プロピルヘプチル）フタレート、およびナフテンオイルからなる群より選択される少なくとも一つである、請求項７〜１０のいずれか１項に記載の分離膜の製造方法。
【請求項１２】
前記組成物は、架橋触媒をさらに含む、請求項７〜１１のいずれか１項に記載の分離膜の製造方法。
【請求項１３】
前記架橋触媒を前記気孔形成剤と予め混合して、前記押出機のサイドインジェクターを介して投入する、請求項１２に記載の分離膜の製造方法。
【請求項１４】
前記組成物中の前記架橋触媒の含有量は、０．０１〜５質量％である、請求項１２または１３に記載の分離膜の製造方法。
【請求項１５】
前記（ｃ）段階において、前記多孔膜を沸点が１００℃以上の溶液が添加された架橋槽に投入し、連続的に通過させることを含む、請求項７〜１４のいずれか１項に記載の分離膜の製造方法。
【請求項１６】
前記溶液は、水、エチレングリコール、ジエチレングリコール、およびプロピレングリコールからなる群より選択される少なくとも一つを含む、請求項１５に記載の分離膜の製造方法。
【請求項１７】
前記（ｃ）段階は、１２０℃以上の温度で行われる、請求項１５または１６に記載の分離膜の製造方法。
【請求項１８】
前記溶液は、架橋触媒をさらに含む、請求項１６または１７に記載の分離膜の製造方法。
【請求項１９】
前記溶液中の架橋触媒の含有量は、０．０１〜１０質量％である、請求項１８に記載の分離膜の製造方法。